【手続補正書】
【提出日】平成18年6月7日(2006.6.7)
【手続補正１】
【補正対象書類名】明細書
【補正対象項目名】特許請求の範囲
【補正方法】変更
【補正の内容】
【特許請求の範囲】
【請求項１】明確に定められた方向にあるｓｍＣ* 相の層法線ｚを有するモノドメインの形態で液晶層を含む単安定強誘電性アクティブマトリックスディスプレイであって、層法線ｚとネマティックまたはコレステリック相（Ｎ* 相）の配向方向ｎとが、５゜よりも大きい角度を形成しており、当該液晶層は、少なくとも５種の化合物の液晶混合物から構成されており、当該混合物は、（Ｉａ〜Ｉｋ）からなるグループ（Ｉ）からの少なくとも１種の化合物および所望により、さらに（ＩＩａ〜ＩＩｇ）からなるグループからの少なくとも１種の化合物および／またはグループ（ＩＩＩ）からの少なくとも１種の化合物を含有する非カイラル基材混合物およびグループ（ＩＶ）からの少なくとも１種のカイラル成分を含む、上記アクティブマトリックスディスプレイ：
【化１】
2002517598.tif 000001
および残りの基は以下に定義されているとおりである；
【化２】
2002517598.tif 000002
および残りの基は以下に定義されているとおりである；
【化３】
2002517598.tif 000003
および残りの基は以下に定義されているとおりである；
【化４】
2002517598.tif 000004
および残りの基は以下に定義されているとおりである；
【化５】
2002517598.tif 000005
および残りの基は以下に定義されているとおりである；
【化６】
2002517598.tif 000006
および残りの基は以下に定義されているとおりである；
【化７】
2002517598.tif 000007
および残りの基は以下に定義されているとおりである；
【化８】
2002517598.tif 000008
および残りの基は以下に定義されているとおりである；
【化９】
2002517598.tif 000009
および残りの基は以下に定義されているとおりである；
Ｒ1 およびＲ2 は、相互に独立して、同一または相違しており、それぞれ水素であるか、または炭素原子２〜１２個を有するアルキル基またはアルキルオキシ基であり、この基中に存在する１個または２個の−ＣＨ2 −基は、−ＣＨ＝ＣＨ−、−ＯＣ（＝Ｏ）−、−（Ｏ＝）Ｃ−Ｏ−、−Ｓｉ（ＣＨ3 ）2 −またはシクロプロパン−１，２−ジイルにより置き換えられていてもよく、またこの基中に存在する１個または２個以上のＨ原子は、Ｆにより置き換えられていてもよいが、ただしＲ1 およびＲ2 の両方が、水素であることはない；
Ａ1 、Ａ2 、Ａ4 およびＡ5 は、相互に独立して、同一または相違しており、それぞれ１，４−フェニレン（この基は未置換であるか、またはＦまたはＣｌにより単置換もしくは二置換されていてもよい）、シクロヘキサン−１，４−ジイル（この基は未置換であるか、またはＦにより単置換されていてもよい）、シクロヘキシ−１−エン−１，４−ジイル、シクロヘキシ−２−エン−１，４−ジイル、１−アルキル−１−シラ−シクロヘキサン−１，４−ジイル、ビシクロ［２．２．２］オクタン−１，４−ジイル、インダン−２，６−ジイル、ナフタレン−２，６−ジイルであり；
Ｍ1 、Ｍ2 、Ｍ4 およびＭ5 は、相互に独立して、同一または相違しており、それぞれ単結合、−ＯＣ（＝Ｏ）−、−（Ｏ＝）Ｃ−Ｏ−、−ＯＣＨ2 −、−ＣＨ2 −Ｏ−、−ＣＨ2 ＣＨ2 ＣＨ2 ＣＨ2 −または−Ｃ≡Ｃ−であり；
ａ、ｂ、ｃおよびｄはそれぞれ、０または１であるが、ただし１≦｛ａ＋ｂ＋ｃ＋ｄ｝≦３であり、および相当する指数が０である場合、ＭX は単結合であるとする；
【化１０】
2002517598.tif 000010
および残りの基は以下に定義されているとおりである；
Ｒ1 およびＲ2 は、相互に独立して、同一または相違しており、それぞれ水素であるか、または炭素原子２〜１２個を有するアルキル基またはアルキルオキシ基であり、この基中に存在する１個または２個の−ＣＨ2 −基は、−ＣＨ＝ＣＨ−、−ＯＣ（＝Ｏ）−、−（Ｏ＝）Ｃ−Ｏ−、−Ｓｉ（ＣＨ3 ）2 −またはシクロプロパン−１，２−ジイルにより置き換えられていてもよく、またこの基中に存在する１個または２個以上のＨ原子は、Ｆにより置き換えられていてもよいが、ただしＲ1 およびＲ2 の両方が、水素であることはない；
Ｇ1 −Ｇ2 は、−ＣＨ＝ＣＨ−または−ＣＨ2 ＣＨ2 −であり；
ｎは、０または１であり；
Ａ1 、Ａ2 、Ａ4 およびＡ5 は、相互に独立して、同一または相違しており、それぞれ１，４−フェニレン（この基は未置換であるか、またはＦまたはＣｌにより単置換もしくは二置換されていてもよい）、もしくはシクロヘキサン−１，４−ジイル（この基は未置換であるか、またはＦにより単置換されていてもよい）であり；
Ｍ1 、Ｍ2 、Ｍ4 およびＭ5 は、相互に独立して、同一または相違しており、それぞれ単結合、−ＯＣ（＝Ｏ）−、−（Ｏ＝）Ｃ−Ｏ−、−ＯＣＨ2 −、−ＣＨ2 −Ｏ−、−ＣＨ2 ＣＨ2 −、−ＣＨ2 ＣＨ2 ＣＨ2 ＣＨ2 −または−Ｃ≡Ｃ−であり；
ａ、ｂ、ｃおよびｄはそれぞれ、０または１であるが、ただし０≦｛ａ＋ｂ＋ｃ＋ｄ｝≦２であり、および相当する指数が０である場合、ＭX は単結合であるとする；
【化１１】
2002517598.tif 000011
Ｒ3 およびＲ4 は、相互に独立して、同一または相違しており、それぞれ水素であるか、または炭素原子２〜１２個を有するアルキル基またはアルキルオキシ基であり、この基中に存在する１個または２個の−ＣＨ2 −基は、−ＣＨ＝ＣＨ−、−ＯＣ（＝Ｏ）−、−（Ｏ＝）Ｃ−Ｏ−、−Ｓｉ（ＣＨ3 ）2 −またはシクロプロパン−１，２−ジイルにより置き換えられていてもよく、またこの基中に存在する１個または２個以上のＨ原子は、Ｆにより置き換えられていてもよいが、ただしＲ3 およびＲ4 の両方が、水素であることはない；
Ａ7 、Ａ8 、Ａ9 およびＡ10は、相互に独立して、同一または相違しており、それぞれ１，４−フェニレン、シクロヘキサン−１，４−ジイル、シクロヘキシ−１−エン−１，４−ジイル、シクロヘキシ−２−エン−１，４−ジイルまたはビシクロ［２．２．２］オクタン−１，４−ジイルであり；
Ｍ7 、Ｍ8 、Ｍ9 およびＭ10は、相互に独立して、同一または相違しており、それぞれ単結合、−ＯＣ（＝Ｏ）−、−（Ｏ＝）Ｃ−Ｏ−、−ＯＣＨ2 −、−ＣＨ2 −Ｏ−、−ＣＨ2 ＣＨ2 −、−ＣＨ2 ＣＨ2 ＣＨ2 ＣＨ2 −または−Ｃ≡Ｃ−であり；
ａ、ｂ、ｃおよびｄはそれぞれ、０または１であるが、ただし１≦｛ａ＋ｂ＋ｃ＋ｄ｝≦３であり、および相当する指数が０である場合、ＭX は単結合であるとする；
【化１２】
2002517598.tif 000012
Ｒ3 およびＲ4 は、相互に独立して、同一または相違しており、それぞれ水素であるか、または炭素原子２〜１２個を有するアルキル基またはアルキルオキシ基であり、この基中に存在する１個または２個の−ＣＨ2 −基は、−ＣＨ＝ＣＨ−、−ＯＣ（＝Ｏ）−、−（Ｏ＝）Ｃ−Ｏ−、−Ｓｉ（ＣＨ3 ）2 −またはシクロプロパン−１，２−ジイルにより置き換えられていてもよく、またこの基中に存在する１個または２個以上のＨ原子は、Ｆにより置き換えられていてもよいが、ただしＲ3 およびＲ4 の両方が、水素であることはない；
Ａ7 、Ａ8 、Ａ9 およびＡ10は、相互に独立して、同一または相違しており、それぞれ１，４−フェニレン（この基は未置換であるか、またはＦまたはＣｌにより単置換もしくは二置換されていてもよい）、シクロヘキサン−１，４−ジイル（この基は未置換であるか、またはＦにより単置換されていてもよい）、シクロヘキシ−１−エン−１，４−ジイル、シクロヘキシ−２−エン−１，４−ジイル、１−アルキル−１−シラ−シクロヘキサン−１，４−ジイル、ビシクロ［２．２．２］オクタン−１，４−ジイル、インダン−２，６−ジイル、ナフタレン−２，６−ジイルであり；
Ｍ7 、Ｍ8 、Ｍ9 およびＭ10は、相互に独立して、同一または相違しており、それぞれ単結合、−ＯＣ（＝Ｏ）−、−（Ｏ＝）Ｃ−Ｏ−、−ＯＣＨ2 −、−ＣＨ2 −Ｏ−、−ＣＨ2 ＣＨ2 −、−ＣＨ2 ＣＨ2 ＣＨ2 ＣＨ2 −または−Ｃ≡Ｃ−であり；
ａ、ｂ、ｃおよびｄはそれぞれ、０または１であるが、ただし１≦｛ａ＋ｂ＋ｃ＋ｄ｝≦３であり、および相当する指数が０である場合、ＭX は単結合であるとする；
【化１３】
2002517598.tif 000013
Ｒ3 およびＲ4 は、相互に独立して、同一または相違しており、それぞれ水素であるか、または炭素原子２〜１２個を有するアルキル基またはアルキルオキシ基であり、この基中に存在する１個または２個の−ＣＨ2 −基は、−ＣＨ＝ＣＨ−、−ＯＣ（＝Ｏ）−、−（Ｏ＝）Ｃ−Ｏ−、−Ｓｉ（ＣＨ3 ）2 −またはシクロプロパン−１，２−ジイルにより置き換えられていてもよく、またこの基中に存在する１個または２個以上のＨ原子は、Ｆにより置き換えられていてもよいが、ただしＲ3 およびＲ4 の両方が、水素であることはない；
Ａ7 、Ａ8 、Ａ9 およびＡ10は、相互に独立して、同一または相違しており、それぞれ１，４−フェニレン、シクロヘキサン−１，４−ジイル（この基は未置換であるか、またはＦにより単置換されていてもよい）、シクロヘキシ−１−エン−１，４−ジイル、シクロヘキシ−２−エン−１，４−ジイル、１−アルキル−１−シラ−シクロヘキサン−１，４−ジイル、ビシクロ［２．２．２］オクタン−１，４−ジイル、インダン−２，６−ジイルであり；
Ｍ7 、Ｍ8 、Ｍ9 およびＭ10は、相互に独立して、同一または相違しており、それぞれ単結合、−ＯＣ（＝Ｏ）−、−（Ｏ＝）Ｃ−Ｏ−、−ＯＣＨ2 −、−ＣＨ2 −Ｏ−、−ＣＨ2 ＣＨ2 −、−ＣＨ2 ＣＨ2 ＣＨ2 ＣＨ2 −または−Ｃ≡Ｃ−であり；
ａ、ｂ、ｃおよびｄはそれぞれ、０または１であるが、ただし１≦｛ａ＋ｂ＋ｃ＋ｄ｝≦３であり、および相当する指数が０である場合、ＭX は単結合であるとする；
【化１４】
2002517598.tif 000014
Ｒ3 およびＲ4 は、相互に独立して、同一または相違しており、それぞれ水素であるか、または炭素原子２〜１２個を有するアルキル基またはアルキルオキシ基であり、この基中に存在する１個または２個の−ＣＨ2 −基は、−ＣＨ＝ＣＨ−、−ＯＣ（＝Ｏ）−、−（Ｏ＝）Ｃ−Ｏ−、−Ｓｉ（ＣＨ3 ）2 −またはシクロプロパン−１，２−ジイルにより置き換えられていてもよく、またこの基中に存在する１個または２個以上のＨ原子は、Ｆにより置き換えられていてもよいが、ただしＲ3 およびＲ4 の両方が、水素であることはない；
Ａ7 、Ａ8 、Ａ9 およびＡ10は、相互に独立して、同一または相違しており、それぞれ１，４−フェニレン、シクロヘキサン−１，４−ジイル（この基は未置換であるか、またはＦにより単置換されていてもよい）、シクロヘキシ−１−エン−１，４−ジイル、シクロヘキシ−２−エン−１，４−ジイル、１−アルキル−１−シラ−シクロヘキサン−１，４−ジイル、ビシクロ［２．２．２］オクタン−１，４−ジイル、ナフタレン−２，６−ジイルであり；
Ｍ7 、Ｍ8 、Ｍ9 およびＭ10は、相互に独立して、同一または相違しており、それぞれ単結合、−ＯＣ（＝Ｏ）−、−（Ｏ＝）Ｃ−Ｏ−、−ＯＣＨ2 −、−ＣＨ2 −Ｏ−、−ＣＨ2 ＣＨ2 −、−ＣＨ2 ＣＨ2 ＣＨ2 ＣＨ2 −または−Ｃ≡Ｃ−であり；
ａ、ｂ、ｃおよびｄはそれぞれ、０または１であるが、ただし１≦｛ａ＋ｂ＋ｃ＋ｄ｝≦３であり、および相当する指数が０である場合、ＭX は単結合であるとする；
【化１５】
2002517598.tif 000015
Ｒ3 およびＲ4 は、相互に独立して、同一または相違しており、それぞれ水素であるか、または炭素原子２〜１２個を有するアルキル基またはアルキルオキシ基であり、この基中に存在する１個または２個の−ＣＨ2 −基は、−ＣＨ＝ＣＨ−、−ＯＣ（＝Ｏ）−、−（Ｏ＝）Ｃ−Ｏ−、−Ｓｉ（ＣＨ3 ）2 −またはシクロプロパン−１，２−ジイルにより置き換えられていてもよく、またこの基中に存在する１個または２個以上のＨ原子は、Ｆにより置き換えられていてもよいが、ただしＲ3 およびＲ4 の両方が、水素であることはない；
Ａ7 、Ａ8 、Ａ9 およびＡ10は、相互に独立して、同一または相違しており、それぞれシクロヘキサン−１，４−ジイル（この基は未置換であるか、またはＦにより単置換されていてもよい）、シクロヘキシ−１−エン−１，４−ジイル、シクロヘキシ−２−エン−１，４−ジイルであり；
Ｍ7 、Ｍ8 、Ｍ9 およびＭ10は、相互に独立して、同一または相違しており、それぞれ単結合、−ＯＣ（＝Ｏ）−、−（Ｏ＝）Ｃ−Ｏ−、−ＯＣＨ2 −、−ＣＨ2 −Ｏ−、−ＣＨ2 ＣＨ2 −、−ＣＨ2 ＣＨ2 ＣＨ2 ＣＨ2 −または−Ｃ≡Ｃ−であり；
ａ、ｂ、ｃおよびｄはそれぞれ、０または１であるが、ただし１≦｛ａ＋ｂ＋ｃ＋ｄ｝≦３であり、および相当する指数が０である場合、ＭX は単結合であるとする；
【化１６】
2002517598.tif 000016
Ｒ3 およびＲ4 は、相互に独立して、同一または相違しており、それぞれ水素であるか、または炭素原子２〜１２個を有するアルキル基またはアルキルオキシ基であり、この基中に存在する１個または２個の−ＣＨ2 −基は、−ＣＨ＝ＣＨ−、−ＯＣ（＝Ｏ）−、−（Ｏ＝）Ｃ−Ｏ−、−Ｓｉ（ＣＨ3 ）2 −またはシクロプロパン−１，２−ジイルにより置き換えられていてもよく、またこの基中に存在する１個または２個以上のＨ原子は、Ｆにより置き換えられていてもよいが、ただしＲ3 およびＲ4 の両方が、水素であることはない；
Ａ7 、Ａ8 、Ａ9 およびＡ10は、相互に独立して、同一または相違しており、それぞれ１，４−フェニレン、シクロヘキサン−１，４−ジイル（この基は未置換であるか、またはＦにより単置換されていてもよい）、シクロヘキシ−１−エン−１，４−ジイル、シクロヘキシ−２−エン−１，４−ジイル、ビシクロ［２．２．２］オクタン−１，４−ジイルであり；
Ｍ7 、Ｍ8 、Ｍ9 およびＭ10は、相互に独立して、同一または相違しており、それぞれ単結合、−ＯＣ（＝Ｏ）−、−（Ｏ＝）Ｃ−Ｏ−、−ＯＣＨ2 −、−ＣＨ2 −Ｏ−、−ＣＨ2 ＣＨ2 −、−ＣＨ2 ＣＨ2 ＣＨ2 ＣＨ2 −または−Ｃ≡Ｃ−であり；
ａ、ｂ、ｃおよびｄはそれぞれ、０または１であるが、ただし１≦｛ａ＋ｂ＋ｃ＋ｄ｝≦３であり、および相当する指数が０である場合、ＭX は単結合であるとする；
【化１７】
2002517598.tif 000017
Ｒ3 およびＲ4 は、相互に独立して、同一または相違しており、それぞれ水素であるか、または炭素原子２〜１２個を有するアルキル基またはアルキルオキシ基であり、この基中に存在する１個または２個の−ＣＨ2 −基は、−ＣＨ＝ＣＨ−、−ＯＣ（＝Ｏ）−、−（Ｏ＝）Ｃ−Ｏ−、−Ｓｉ（ＣＨ3 ）2 −またはシクロプロパン−１，２−ジイルにより置き換えられていてもよく、またこの基中に存在する１個または２個以上のＨ原子は、Ｆにより置き換えられていてもよいが、ただしＲ3 およびＲ4 の両方が、水素であることはない；
Ａ7 、Ａ8 、Ａ9 およびＡ10は、相互に独立して、同一または相違しており、それぞれシクロヘキサン−１，４−ジイル（この基は未置換であるか、またはＦにより単置換されていてもよい）、シクロヘキシ−１−エン−１，４−ジイル、シクロヘキシ−２−エン−１，４−ジイルであり；
Ｍ7 、Ｍ8 、Ｍ9 およびＭ10は、相互に独立して、同一または相違しており、それぞれ単結合、−ＯＣ（＝Ｏ）−、−（Ｏ＝）Ｃ−Ｏ−、−ＯＣＨ2 −、−ＣＨ2 −Ｏ−、−ＣＨ2 ＣＨ2 −、−ＣＨ2 ＣＨ2 ＣＨ2 ＣＨ2 −または−Ｃ≡Ｃ−であり；
ａ、ｂ、ｃおよびｄはそれぞれ、０または１であるが、ただし１≦｛ａ＋ｂ＋ｃ＋ｄ｝≦３であり、および相当する指数が０である場合、ＭX は単結合であるとする；
【化１８】
2002517598.tif 000018
Ｒ3 およびＲ4 は、相互に独立して、同一または相違しており、それぞれ水素であるか、または炭素原子２〜１２個を有するアルキル基またはアルキルオキシ基であり、この基中に存在する１個または２個の−ＣＨ2 −基は、−ＣＨ＝ＣＨ−、−ＯＣ（＝Ｏ）−、−（Ｏ＝）Ｃ−Ｏ−、−Ｓｉ（ＣＨ3 ）2 −またはシクロプロパン−１，２−ジイルにより置き換えられていてもよく、またこの基中に存在する１個または２個以上のＨ原子は、Ｆにより置き換えられていてもよいが、ただしＲ3 およびＲ4 の両方が、水素であることはない；
Ａ7 、Ａ8 、Ａ9 およびＡ10は、相互に独立して、同一または相違しており、それぞれシクロヘキサン−１，４−ジイル（この基は未置換であるか、またはＦにより単置換されていてもよい）、シクロヘキシ−１−エン−１，４−ジイル、シクロヘキシ−２−エン−１，４−ジイルであり；
Ｍ7 、Ｍ8 、Ｍ9 およびＭ10は、相互に独立して、同一または相違しており、それぞれ単結合、−ＯＣ（＝Ｏ）−、−（Ｏ＝）Ｃ−Ｏ−、−ＯＣＨ2 −、−ＣＨ2 −Ｏ−、−ＣＨ2 ＣＨ2 −、−ＣＨ2 ＣＨ2 ＣＨ2 ＣＨ2 −または−Ｃ≡Ｃ−であり；
ａ、ｂ、ｃおよびｄはそれぞれ、０または１であるが、ただし１≦｛ａ＋ｂ＋ｃ＋ｄ｝≦３であり、および相当する指数が０である場合、ＭX は単結合であるとする；
【化１９】
2002517598.tif 000019
および
Ｘ1 、Ｘ2 およびＸ3 は、相互に独立して、同一または相違しており、それぞれＨ、Ｃｌ、Ｆ、ＯＣＦ2 ＨまたはＣＦ3 であり、ただしＸ1 、Ｘ2 およびＸ3 の少なくとも１個は、Ｈではない；
Ｒ5 は、水素であるか、または炭素原子２〜１２個を有するアルキル基またはアルキルオキシ基であり、この基中に存在する１個または２個の−ＣＨ2 −基は、−ＣＨ＝ＣＨ−、−ＯＣ（＝Ｏ）−、−（Ｏ＝）Ｃ−Ｏ−、−Ｓｉ（ＣＨ3 ）2 −またはシクロプロパン−１，２−ジイルにより置き換えられていてもよく、またこの基中に存在する１個または２個以上のＨ原子は、Ｆにより置き換えられていてもよい；
Ａ11およびＡ12は、相互に独立して、同一または相違しており、それぞれ１，４−フェニレン、シクロヘキサン−１，４−ジイル、シクロヘキシ−１−エン−１，４−ジイル、シクロヘキシ−２−エン−１，４−ジイル、１−アルキル−１−シラ−シクロヘキサン−１，４−ジイル、ビシクロ［２．２．２］オクタン−１，４−ジイル、インダン−２，６−ジイル、ナフタレン−２，６−ジイルであり；
Ｍ11およびＭ12は、相互に独立して、同一または相違しており、それぞれ単結合、−ＯＣ（＝Ｏ）−、−（Ｏ＝）Ｃ−Ｏ−、−ＯＣＨ2 −、−ＣＨ2 −Ｏ−、−ＣＨ2 ＣＨ2 −、−ＣＨ2 ＣＨ2 ＣＨ2 ＣＨ2 −または−Ｃ≡Ｃ−であり；
ａおよびｂはそれぞれ、０または１であるが、ただし１≦｛ａ＋ｂ｝≦２であり、および相当する指数が０である場合、ＭX は単結合であるとする；
【化２０】
2002517598.tif 000020
式中、
Ｒ6 は、水素であるか、または炭素原子２〜１２個を有するアルキル基またはアルキルオキシ基であり、この基中に存在する１個または２個の−ＣＨ2 −基は、−ＣＨ＝ＣＨ−、−ＯＣ（＝Ｏ）−、−（Ｏ＝）Ｃ−Ｏ−、−Ｓｉ（ＣＨ3 ）2 −またはシクロプロパン−１，２−ジイルにより置き換えられていてもよく、またこの基中に存在する１個または２個以上のＨ原子は、Ｆにより置き換えられていてもよい；
Ｒ7 は、少なくとも１個の不斉炭素原子を有する基であり、この不斉炭素原子は、炭素原子３〜１６個を有するアルキル基の一部であり、この基中に存在する１〜４個の−ＣＨ2 −基はまた、−Ｏ−、−ＯＣ（＝Ｏ）−または−（Ｏ＝）Ｃ−Ｏ−により置き換えられていてもよく、またこの不斉炭素原子の置換基の１個は、−ＣＨ3 、−ＣＦ3 、−ＯＣＨ3 、−ＣＨ3 、ＣｌまたはＦでなければならない、
もしくはこの不斉炭素原子は、３員〜７員の炭素環の一部であり、この環に存在する１個の−ＣＨ2 −基または隣接していない２個の−ＣＨ2 −基はまた、−Ｏ−により置き換えられていてもよく、または１個の−ＣＨ2 −基は−ＯＣ（＝Ｏ）−または−（Ｏ＝）Ｃ−Ｏ−により置き換えられていてもよい；          
Ａ14、Ａ15、Ａ16およびＡ17は、相互に独立して、同一または相違しており、それぞれ１，４−フェニレン（この基は未置換であるか、またはＦまたはＣｌにより単置換もしくは二置換されていてもよい）、１，３−フェニレン（この基は未置換であるか、またはＦまたはＣｌにより単置換もしくは二置換されていてもよい）、シクロヘキサン−１，４−ジイル（この基は未置換であるか、またはＦまたはＣＮにより単置換されていてもよい）、シクロヘキシ−１−エン−１，４−ジイル、１−フルオロシクロヘキシ−１−エン−１，４−ジイル、シクロヘキシ−２−エン−１，４−ジイル、２−オキソシクロヘキサン−１，４−ジイル、２−クロヘキセン−１−オン−３，６−ジイル、１−アルキル−１−シラ−シクロヘキサン−１，４−ジイル、ビシクロ［２．２．２］オクタン−１，４−ジイル、スピロ［４．５］デカン−２，８−ジイル、スピロ［５．５］ウンデカン−３，９−ジイル、インダン−２，６−ジイル、ナフタレン−２，６−ジイル（この基は未置換であるか、またはＦまたはＣＮにより単置換もしくは二置換されていてもよい）、ピリミジン−２，５−ジイル、ピリジン−２，５−ジイル、ピラジン−２，５−ジイル、ピリダジン−３，６−ジイル、キノリン−２，６−ジイル、キノリン−３，７−ジイル、イソキノリン−３，７−ジイル、キナゾリン−２，６−ジイル、キノキサリン−２，６−ジイル、１，３−ジオキサン−２，５−ジイル、チオフェン−２，４−ジイル、チオフェン−２，５−ジイル、１，３−チアゾール−２，４−ジイル、１，３−チアゾール−２，５−ジイル、ベンズチアゾール−２，６−ジイル、１，３，４−チアジアゾール−２，５−ジイル、ピペリジン−１，４−ジイルまたはピペラジン−１，４−ジイルであり；
Ｍ14、Ｍ15、Ｍ16およびＭ17は、相互に独立して、同一または相違しており、それぞれ単結合、−ＯＣ（＝Ｏ）−、−（Ｏ＝）Ｃ−Ｏ−、−ＯＣＨ2 −、−ＣＨ2 −Ｏ−、−ＣＨ2 ＣＨ2 −、−ＣＨ2 ＣＨ2 ＣＨ2 ＣＨ2 −または−Ｃ≡Ｃ−であり；
Ｍ18は、不斉炭素原子を有する基がアルキル鎖の一部である場合、単結合であり、
また不斉炭素原子がＲ7 について定義されている炭素環の一部である場合、単結合、−ＯＣＨ2 −、−ＣＨ2 −Ｏ−、−ＯＣ（＝Ｏ）−または−（Ｏ＝）Ｃ−Ｏ−であり；
ａ、ｂ、ｃおよびｄはそれぞれ、０または１であるが、ただし１≦｛ａ＋ｂ＋ｃ＋ｄ｝≦３であり、および相当する指数が０である場合、ＭX は単結合であるとする。
【請求項２】Ｒ1 およびＲ2 がそれぞれ、炭素原子２〜１２個を有する直鎖状のアルキル基またはアルコキシ基である、請求項１に記載のアクティブマトリックスディスプレイ。
【請求項３】混合物が、そのＲ1 およびＲ2 において、この基中に存在する１個の非末端−ＣＨ2 −基が、−ＯＣ（＝Ｏ）−により置き換えられている化合物の少なくとも１種を含む、請求項１または２のいずれかに記載のアクティブマトリックスディスプレイ。
【請求項４】Ｒ1 および／またはＲ2 において、少なくとも１個または２個以上の−ＣＨ2 −基であって、核に隣接していない−ＣＨ2 −基が、−ＣＦ2 −により置き換えられている、少なくとも１種の式（Ｉ）または式（ＩＩ）で表わされる化合物を含有する、請求項１〜３のいずれかに記載のアクティブマトリックスディスプレイ。
【請求項５】式（ＩＶ）で表わされ、不斉炭素原子がフルオロアルキル、（トリフルオロメチル）アルキル、メチルアルキルまたはオキシラン基に位置している化合物を、混合物が少なくとも１種含む、請求項１〜４のいずれかに記載のアクティブマトリックスディスプレイ。
【請求項６】フェニルピリミジン、フルオロフェニルピリミジン、ジフルオロフェニルピリミジン、フェニルピリジン、フルオロフェニルピリジン、ジフルオロフェニルピリジン、ベンズチアゾール−２，６−ジイルまたはチオフェン−２，５−ジイル基を有する化合物を、非カイラル基材混合物が少なくとも１種さらに含む、請求項１〜５のいずれかに記載のアクティブマトリックスディスプレイ。
【請求項７】スメクティック相転移温度以上少なくとも２℃の温度領域で、液晶層のカイラルネマティックまたはコレステリックピッチの長さが５０μｍよりも長い、請求項１〜６のいずれかに記載のアクティブマトリックスディスプレイ。
【請求項８】請求項１〜７のいずれかに記載のアクティブマトリックスディスプレイの製造方法であって、アクティブマトリックスディスプレイのラビングした上方基板とラビングした下方基板との間の空隙に液晶層を導入し、ここで上記上方基板および下方基板のラビング方向は実質的に平行であり、次いでこの液晶相をアイソトロピック相から冷却させ、ここで少なくともＮ* →ｓｍＣ* またはＮ* →ｓｍＡ* →ｓｍＣ* 相転移中、当該ディスプレイに直流電圧を印加することを含む、上記製造方法。
【請求項９】請求項８に記載の方法により製造することができるアクティブマトリックスディスプレイ。